(57)【要約】【課題】  本発明は、乾皮症やアトピー性皮膚炎等の皮膚疾患の患部に貼付し、これを所定時間経過後に剥離することにより、前記皮膚疾患の患部の剥離しかけた角質層を安全かつ簡便に剥離除去する角質層剥離用粘着体を提供する。【解決手段】  支持体、並びに、該支持体上に、架橋性ポリマーおよび架橋剤を含有する粘着剤層形成用組成物から形成される粘着剤層を有する角質層剥離用粘着体であって、前記粘着剤層側を、乾皮症またはアトピー性皮膚炎の患部に貼付・剥離することによって、前記患部の角質層を剥離するものであることを特徴とする角質層剥離用粘着体。【選択図】      なし。【特許請求の範囲】
【請求項１】
支持体、並びに、該支持体上に、架橋性ポリマーおよび架橋剤を含有する粘着剤層形成用組成物から形成される粘着剤層を有する角質層剥離用粘着体であって、前記粘着剤層側を、乾皮症またはアトピー性皮膚炎の患部に貼付・剥離することによって、前記患部の角質層を剥離するものであることを特徴とする角質層剥離用粘着体。
【請求項２】
保湿剤または治療薬を塗布する前の、乾皮症またはアトピー性皮膚炎の患部に、貼付・剥離するものである請求項１に記載の角質層剥離用粘着体。
【請求項３】
前記架橋性ポリマーが、アクリル系ポリマーである請求項１または２に記載の角質層剥離用粘着体。
【請求項４】
前記粘着剤層形成用組成物が、数平均分子量（Ｍｎ）が４０００未満の液状成分を含有するものである請求項１〜３のいずれかに記載の角質層剥離用粘着体。
【請求項５】
前記粘着剤層形成用組成物が、さらにオリゴマーを含有するものである請求項１〜４のいずれかに記載の角質層剥離用粘着体。
【請求項６】
前記粘着剤層が、ＪＩＳ−Ｚ０２３７に準拠して、引き剥がし速度０．１ｍｍ／秒で測定されたプローブタック値Ｐ１と、引き剥がし速度１０ｍｍ／秒で測定されたプローブタック値Ｐ２との比Ｐ２／Ｐ１が、１．８以上のものである請求項１〜５のいずれかに記載の角質層剥離用粘着体。
【発明の詳細な説明】
【技術分野】
【０００１】
本発明は、乾皮症やアトピー性皮膚炎等の皮膚疾患の患部に貼付し、これを所定時間経過後に剥離することにより、前記皮膚疾患の患部の剥離しかけた角質層を安全かつ簡便に剥離除去する角質層剥離用粘着体に関する。
【背景技術】
【０００２】
従来、皮膚の若返り効果を得る等の美容目的や、薬物の経皮吸収の向上を目的として、皮膚の最外層である角質層を一定量除去するピーリングが行われている。
ピーリングの方法としては、ケミカルピーリング法やフィジカルピーリング法が知られている。
【０００３】
ケミカルピーリング法は、特定の構造を有する有機酸を含有する皮膚外用剤を用いて、角質を除去する方法である。
フィジカルピーリング法としては、硬い微粒子を混ぜこんだクリームで角質層を剥がし落とすマイクロダーマブレージョン法が知られている。
しかしながら、これらの方法では、前記外用剤やクリームの塗布量、剥離量の調整が難しく、痛みを伴ったり、皮膚を過剰に損傷するおそれがある。また、患部のみの角質層をムラなく剥離することが困難な場合もある。
【０００４】
また、フィジカルピーリング法の他の手法として、テープストリッピング法がある。このテープストリッピング法は、支持体（シート）上に粘着剤層を有するテープを皮膚の適応部位に貼付し、これを所定時間経過後に剥離することにより、角質を除去する方法である。
【０００５】
本発明に関連して、本出願人は、テープストリッピング法に好適に用いられる角質剥離用粘着シートを提案している（特許文献１）。
【０００６】
【特許文献１】特開２００７−２８９６７２号公報
【発明の開示】
【発明が解決しようとする課題】
【０００７】
本発明者らは、上記角質剥離用粘着シートの用途を種々検討する過程で、乾皮症やアトピー性皮膚炎等の症状の改善方法に着目した。
乾皮症やアトピー性皮膚炎等の皮膚バリアー機能の低下を伴う皮膚疾患においては、角層の剥がれが生じ、その剥離しかけた角質層の裏に雑菌が多く存在することが確認されている。また、痒みを伴う場合には、患部を引っ掻いて角質層の状態をさらに乱し、症状を悪化させる場合がある。そのような状態で保湿剤や治療薬を塗布しても、雑菌が繁殖し、痒みも治まらず、症状が改善するどころかかえって長期化するおそれがある。
【０００８】
そこで、乾皮症やアトピー性皮膚炎等の皮膚疾患を治療する際においては、保湿剤や治療薬を塗布する前に、患部の剥離しかけた角質層を除去し、皮膚表面の状態を整えることが有効ではないかと考えられる。
本発明は、乾皮症やアトピー性皮膚炎等の皮膚疾患の患部に貼付・剥離することにより、前記皮膚疾患の患部の剥離しかけた角質層を安全かつ簡便に剥離除去する角質層剥離用粘着体を提供することを課題とする。
【課題を解決するための手段】
【０００９】
本発明者らは、上記課題を解決すべく鋭意研究を重ねた結果、支持体、並びに、該支持体上に、架橋性ポリマーおよび架橋剤を含有する粘着剤層形成用組成物から形成される粘着剤層を有する角質層剥離用粘着体は、乾皮症やアトピー性皮膚炎等の皮膚疾患の、剥離が必要な患部の角質層のみを、痛みを伴わずに安全かつ簡便に剥離除去することができ、その結果皮膚表面を整え、痒みを緩和することができることを見出し、本発明を完成するに至った。
【００１０】
かくして本発明によれば、下記（１）〜（６）の角質層剥離用粘着体が提供される。
（１）支持体、並びに、該支持体上に、架橋性ポリマーおよび架橋剤を含有する粘着剤層形成用組成物から形成される粘着剤層を有する角質層剥離用粘着体であって、前記粘着剤層側を、乾皮症またはアトピー性皮膚炎の患部に貼付・剥離することによって、前記患部の角質層を剥離するものであることを特徴とする角質層剥離用粘着体。
【００１１】
（２）保湿剤または治療薬を塗布する前の、乾皮症またはアトピー性皮膚炎の患部に、貼付・剥離するものである（１）に記載の角質層剥離用粘着体。
（３）前記架橋性ポリマーが、アクリル系ポリマーである（１）または（２）に記載の角質層剥離用粘着体。
（４）前記粘着剤層形成用組成物が、数平均分子量（Ｍｎ）が４０００未満の液状成分を含有するものである（１）〜（３）のいずれかに記載の角質層剥離用粘着体。
【００１２】
（５）前記粘着剤層形成用組成物が、さらにオリゴマーを含有するものである（１）〜（４）のいずれかに記載の角質層剥離用粘着体。
（６）前記粘着剤層が、ＪＩＳ−Ｚ０２３７に準拠して、引き剥がし速度０．１ｍｍ／秒で測定されたプローブタック値Ｐ１と、引き剥がし速度１０ｍｍ／秒で測定されたプローブタック値Ｐ２との比Ｐ２／Ｐ１が、１．８以上のものである（１）〜（５）のいずれかに記載の角質層剥離用粘着体。
【発明の効果】
【００１３】
本発明の角質層剥離用粘着体は、乾皮症やアトピー性皮膚炎等の、皮膚バリアー機能の低下を伴う皮膚疾患の患部の剥離しかけた角質層を、皮膚を傷めることなく、痛みを伴うこともなく安全かつ簡便に剥離除去することができる。このように角質層を剥離除去した後に、保湿剤や治療薬を塗布すると、治療効果が向上する。
【発明を実施するための最良の形態】
【００１４】
以下、本発明を詳細に説明する。
本発明の角質層剥離用粘着体は、支持体、並びに、該支持体上に、架橋性ポリマーおよび架橋剤を含有する粘着剤層形成用組成物から形成される粘着剤層を有する角質層剥離用粘着体であって、前記粘着剤層側を、乾皮症またはアトピー性皮膚炎の患部に貼付・剥離することによって、前記患部の角質層を剥離するものであることを特徴とする。
【００１５】
本発明の角質層剥離用粘着体に用いる支持体としては、粘着剤層を担持して角質層剥離用粘着体を形成できるものであれば、特に制約はない。
【００１６】
用いる支持体の具体例としては、ポリエチレンテレフタレート等のポリエステル系フィルム、ポリエチレン、ポリプロピレン、エチレン・メタクリル酸共重合体、エチレン・メタクリル酸メチル共重合体等のポリオレフィン系フィルム、ポリウレタン系フィルム、ポリスチレン系の熱可塑性エラストマーフィルム等の樹脂フィルム；各種の合成繊維及び／または天然繊維からなる織布、編布、不織布；上質紙、グラシン紙、コート紙等の紙；これらの積層体；等が挙げられる。
【００１７】
支持体の厚さは、特に制限されないが、支持体が樹脂フィルムの場合には、通常５〜２５０μｍ、好ましくは２５〜２００μｍであり、支持体が織布、不織布、紙等からなる場合には、通常１０〜１０００μｍ、好ましくは２０〜５００μｍである。
【００１８】
支持体の粘着剤層が形成される側の面に、粘着剤層との密着性を高めるために、プライマー処理、コロナ処理、プラズマ処理等の表面処理を施してもよい。また、得られる角質層剥離用粘着体を、運搬・保管に適した巻取体にする場合等においては、支持体の粘着剤層が形成されない側の表面を、シリコーン系剥離剤や長鎖アルキル化合物等によって剥離処理してもよい。
【００１９】
本発明の角質層剥離用粘着体の粘着剤層は、架橋性ポリマー及び架橋剤を含有する粘着剤層形成用組成物から形成されてなる。
【００２０】
架橋性ポリマーは、架橋可能な官能基を少なくとも一つ有するポリマーである。架橋性ポリマーとしては、架橋性（メタ）アクリル系ポリマー、架橋性エポキシ系ポリマー、架橋性ウレタン系ポリマー等が挙げられる。架橋性ウレタン系ポリマーには、架橋性メラミンポリウレタンが含まれる。
【００２１】
これらの中でも、より効果的に角質層を剥離可能な角質層剥離用粘着体が得られることから、架橋性（メタ）アクリル系ポリマーが好ましい。ここで、「（メタ）アクリル」とは、「メタクリル」または「アクリル」であることを示す（以下にて同じ）。
【００２２】
架橋性（メタ）アクリル系ポリマーとしては、
（ｉ）架橋可能な官能基を有する（メタ）アクリル系モノマー（ａ１）の単独重合体；
（ii）架橋可能な官能基を有する（メタ）アクリル系モノマー（ａ１）の２種以上からなる共重合体；
（iii）架橋可能な官能基を有する（メタ）アクリル系モノマー（ａ１）と、架橋可能な官能基を有する（メタ）アクリル系モノマー（ａ１）と共重合可能な架橋可能な官能基を有さないその他のモノマー(ｂ１)との共重合体；
（iv）架橋可能な官能基を有する（メタ）アクリル系モノマー（ａ１）と、架橋可能な官能基を有する（メタ）アクリル系モノマー（ａ１）と共重合可能で架橋可能な官能基を有するその他のモノマー(ｂ２)との共重合体；
（ｖ）架橋可能な官能基を有さないアクリル系モノマー（ａ２）と、架橋可能な官能基を有さないアクリル系モノマー（ａ２）と共重合可能で架橋可能な官能基を有するその他のモノマー（ｂ２）との共重合体；等が挙げられる。
【００２３】
架橋可能な官能基を有する（メタ）アクリル系モノマー（ａ１）としては、
アクリル酸；メタクリル酸；２−ヒドロキシエチル（メタ）アクリレート、２−ヒドロキシプロピル（メタ）アクリレート、４−ヒドロキシブチル（メタ）アクリレート、３−ヒドロキシプロピル（メタ）アクリレート、２−ヒドロキシブチル（メタ）アクリレート、３−ヒドロキシブチル（メタ）アクリレート等のヒドロキシアルキル（メタ）アクリレート；等が挙げられる。
【００２４】
架橋可能な官能基を有さないアクリル系モノマー（ａ２）としては、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔ−ブチル（メタ）アクリレート、ペンチル（メタ）アクリレート、アミル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレート、ベンジル（メタ）アクリレート等の、炭素数１〜１８のアルキル基を有するアルキル（メタ）アクリレート；フェニル（メタ）アクリレート、４−メチルフェニル（メタ）アクリレート、１−ナフチル（メタ）アクリレート等のアリール（メタ）アクリレート系モノマー；シクロヘキシル（メタ）アクリレート、４−ブチルシクロヘキシル（メタ）アクリレート、ジシクロペンタニル（メタ）アクリレート、ジシクロペンテニル（メタ）アクリレート、ジシクロペンタジエニル（メタ）アクリレート、ボルニル（メタ）アクリレート、イソボルニル（メタ）アクリレート、トリシクロデカニル（メタ）アクリレート等のシクロアルキル（メタ）アクリレート；等が挙げられる。
【００２５】
架橋可能な官能基を有さないその他のモノマー(ｂ１)としては、プロピレン、１−ブテン、１−ペンテン、１−ヘキセン等のα−オレフィン類；スチレン、α−メチルスチレン等のスチレン類；ブタジエン、イソプレン等のジエン類；等が挙げられる。
これらの他のモノマーは一種単独で、あるいは二種以上を組み合わせて用いることができる。
【００２６】
架橋可能な官能基を有するその他のモノマー（ｂ２）としては、イタコン酸、クロトン酸、マレイン酸等のカルボキシル基含有モノマー；（メタ）アクリル酸グリシジル、脂環エポキシ基含有モノマー、ビニルグリシジルエーテル等のエポキシ基含有モノマー；２−（メタ）アクリロイルオキシエチルイソシアネート、（メタ）アクリロイルイソシアネート等のイソシアネート基含有モノマー；等が挙げられる。これらは一種単独で、あるいは二種以上を組み合わせて用いることができる。
【００２７】
本発明においては、これらの中でも、より角質層の剥離性能に優れる角質層剥離用粘着体が得られることから、（ｖ）架橋可能な官能基を有さないアクリル系モノマー（ａ２）と、架橋可能な官能基を有さないアクリル系モノマー（ａ２）と共重合可能な架橋可能な官能基を有するその他のモノマー（ｂ２）との共重合体が好ましく、（メタ）アクリル酸アルキルエステルと、（メタ）アクリル酸アルキルエステルと共重合可能な架橋可能な官能基を有する他のモノマー（ｂ２）との共重合体がより好ましく、（メタ）アクリル酸アルキルエステルと架橋可能な官能基を有するビニルモノマーとの共重合体であるのが特に好ましい。また、前記架橋可能な官能基がカルボキシル基であることが特に好ましい。
【００２８】
架橋性（メタ）アクリル系ポリマーを合成する際の、架橋可能な官能基を有するビニルモノマーの配合量は、全使用モノマーの２〜３５モル％であるのが好ましい。架橋可能な官能基を有するビニルモノマーの配合量が２モル％未満では、架橋が不十分になり、３５モル％を超えると、十分な角質剥離効果が得られない場合がある。
【００２９】
架橋性ポリマーの数平均分子量（Ｍｎ）は、通常、３００，０００〜１，５００，０００、好ましくは３５０，０００〜１，２００，０００、より好ましくは４００，０００〜１，０００，０００である。
【００３０】
架橋性ポリマーの数平均分子量（Ｍｎ）が３００，０００未満では、得られる粘着剤の凝集力が不十分となり、糊残りが生じる場合がある。一方、数平均分子量（Ｍｎ）が１，５００，０００を超えると、高粘度となるため他の成分との均一な混合が困難となり、安定した物性の粘着剤が得られなくなるおそれがある。
ここで数平均分子量（Ｍｎ）は、ゲルパーミエーションクロマトグラフィー（ＧＰＣ分析）法によって測定し、標準ポリスチレンで換算した値である（以下にて同じ）。
【００３１】
用いる架橋剤としては、架橋性ポリマーに導入される官能基に対する反応性を有していればよく、例えば、エポキシ系架橋剤、金属塩系架橋剤、尿素系架橋剤、イソシアネート系架橋剤、金属キレート系架橋剤、メラミン系架橋剤、アジリジン系架橋剤等、通常の粘着剤に使用される架橋剤が挙げられる。
これらの架橋剤は１種単独で、あるいは２種以上を組み合わせて用いることができる。
【００３２】
これらの中でも、汎用性、物性の安定性の観点から、イソシアネート系架橋剤が好ましい。その具体例としては、トリレンジイソシアネート−３官能アルコール付加物、イソフォロンジイソシアネート−３官能アルコール付加物、ヘキサメチレンジイソシアネート−３官能アルコール付加物、トリレンジイソシアネート３量体、イソフォロンジイソシアネート３量体、ヘキサメチレンジイソシアネート３量体、ビュレット型ヘキサメチレンジイソシアネート３量体等が挙げられる。
【００３３】
架橋剤の配合量は、架橋性ポリマー１００質量部に対して、通常０．００５〜２０質量部、好ましくは０．０１〜１５質量部、より好ましくは０．１〜５質量部である。架橋剤の配合量が０．００５質量部未満では、十分に架橋させることができず、架橋剤の配合量が２０質量部を超えると、架橋密度が過度に高くなり、粘着剤層の皮膚に対する濡れ性が著しく低下し、皮膚密着性、ひいては剥離力が低くなる場合がある。
【００３４】
前記粘着剤層形成用組成物は、前記架橋性ポリマー、架橋剤の他に、液状成分を含有するのが好ましい。
液状成分は、角質層に浸透し、角質層を膨潤、軟化させるものである。これによって、皮膚から角質層を剥離する時の痛みを軽減することができる。
【００３５】
液状成分の数平均分子量（Ｍｎ）は、特に限定されないが、角質層への浸透性を確保する上では、４，０００未満であるのが好ましく、９０〜３，０００であるのがより好ましい。なお、低分子化合物の数平均分子量（Ｍｎ）は、分子の相対質量から求められる。
【００３６】
また、液状成分のｐＨは６〜８であるのが好ましい。ｐＨがこの範囲を外れると、皮膚を腐食するおそれが生じ、皮膚に対する安全性が低下する。
【００３７】
液状成分は、常温常圧下で揮発しないものであることが好ましい。具体的には、２０℃における蒸気圧が、通常１０００Ｐａ未満、好ましくは１００Ｐａ未満、より好ましくは１０Ｐａ未満である。液状成分が揮発性のものであると、角質層剥離用粘着体の保管時等に、粘着剤層から液状成分が揮発しないように、角質層剥離用粘着体を密封する等の対処が必要になる。
【００３８】
液状成分の具体例としては、グリセリン、ジグリセリン、トリグリセリン、テトラグリセリン、エチレングリコール、１，３−ブチレングリコール、１，３−プロパンジオール、１，４−ブチレングリコール、プロピレングリコール、ジプロピレングリコール、ポリエチレングリコール、ポリプロピレングリコール等の多価アルコール；カプリン酸、ラウリン酸、ミリスチン酸、ペンタデシル酸、パルミチン酸、ステアリン酸、リノール酸、リノレン酸等の脂肪酸；オリーブ油、ツバキ油、ひまし油、ベニバナ油、コーン油等の脂肪油；カプリン酸メチル、カプロン酸メチル、ラウリン酸メチル、ミリスチン酸メチル、ステアリン酸メチル、パルミチン酸イソプロピル、ラウリン酸、イソプロピル、パルミチン酸イソオクチル、ステアリン酸イソオクチル、セバシン酸ジエチル等の脂肪酸エステル;流動パラフィン、スクワレン、スクワラン等の炭化水素油;液状界面活性剤等が挙げられる。これらは１種単独で、あるいは２種以上を組み合わせて使用することができる。
【００３９】
これらの中でも、保湿性、安全性により優れることから、グリセリン、ポリエチレングリコール、ポリプロピレングリコール等の多価アルコールが好ましい。
【００４０】
液状成分を用いる場合の液状成分の配合量は、特に限定されないが、粘着剤層形成用組成物全体に対して、２．５〜４０質量％であるのが好ましく、５〜３０質量％であることがより好ましい。液状成分の配合量が２．５質量％未満であると、液状成分を用いる効果が低く、角質層の剥離時に痛みが発生するおそれがある。一方、液状成分の配合量が４０質量％を超えると、粘着剤の凝集力が低下して、糊残りが生じるおそれがある。
【００４１】
前記粘着剤層形成用組成物は、さらにオリゴマーを含有するのが好ましい。
オリゴマーを含有させることにより、得られる粘着剤層の皮膚に対する濡れ性を向上させて皮膚密着性を高めることができる。このような角質層剥離用粘着体は、好適な角質層剥離力を有する。
【００４２】
また、架橋性ポリマーとの相溶性の高いオリゴマーを用いることにより、粘着剤層形成用組成物に、後述する他の成分を添加した場合、これらの成分を組成物中に分散させ易くして、均一な角質層剥離用粘着体を製造することができる。
【００４３】
オリゴマーとしては、特に限定されず、（メタ）アクリル系オリゴマー、エポキシ系オリゴマー、ウレタン系オリゴマー等の、従来公知のオリゴマーが挙げられる。なかでも、（メタ）アクリル系モノマー由来の繰り返し単位を有する（メタ）アクリル系オリゴマーが好ましく、ラクタム環を有する（メタ）アクリル系オリゴマーがより好ましい。
【００４４】
ラクタム環を有する（メタ）アクリル系オリゴマーとしては、ラクタム環を有するビニルモノマーと（メタ）アクリル酸アルキルエステルとの共重合体であることが好ましい。  
【００４５】
ラクタム環を有するビニルモノマーとしては、Ｎ−ビニル−２−ピロリドン、Ｎ−ビニル−２−ピペリドン、Ｎ−ビニル−ε−カプロラクタム等が挙げられる。なかでも、皮膚親和性が高いことから、Ｎ−ビニル−２−ピロリドンが好ましい。
【００４６】
オリゴマーを合成する際の、ラクタム環を有するビニルモノマーの使用量は、全使用モノマーに対して５〜４５モル％であるのが好ましく、１０〜４０モル％であるのがより好ましい。ラクタム環を有するビニルモノマーの使用量が５モル％未満では、得られる粘着剤層の皮膚に対する濡れ性が不十分で皮膚密着性、ひいては角質層剥離力が低くなるおそれがあり、４５モル％を超えると、得られる粘着剤がゲル化してしまい、角質層剥離用粘着体の製造または取り扱いが困難になるおそれがある。
【００４７】
ラクタム環を有する（メタ）アクリル系オリゴマーの製造に用いる（メタ）アクリル酸アルキルエステルとしては、アルキル基の炭素数が２〜１４のものが好ましい。具体的には、（メタ）アクリル酸エチル、（メタ）アクリル酸プロピル、（メタ）アクリル酸イソプロピル、（メタ）アクリル酸２−メトキシエチル、（メタ）アクリル酸ブチル、（メタ）アクリル酸イソブチル、（メタ）アクリル酸ペンチル、（メタ）アクリル酸ヘキシル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸ラウリル等が挙げられる。これらは１種単独で、あるいは２種以上を組み合わせて使用することができる。
【００４８】
用いるオリゴマーの数平均分子量（Ｍｎ）は、通常、４，０００〜１０，０００、好ましくは５，０００〜９，０００である。数平均分子量（Ｍｎ）が４，０００未満では、得られる組成物が過度に可塑化されて、角質剥離性能が低下するおそれがある。一方、数平均分子量（Ｍｎ）が１０，０００を超えると、オリゴマーの粘度が過度に上昇して、架橋性ポリマーと均一に混合することが困難になったり、形成される粘着剤層の皮膚に対する濡れ性が低下して、皮膚密着性、ひいては剥離力が低下するおそれがある。
【００４９】
オリゴマーの配合量は、用いる架橋性ポリマーにもよるが、通常、架橋性ポリマー１００質量部に対して、５０〜７００質量部、好ましくは８０〜５００質量部である。オリゴマーの配合量が５０質量部未満であると、得られる粘着剤層の皮膚に対する濡れ性が著しく低下して、必要な粘着力が得られないおそれがあり、配合量が７００質量部を超えると、粘着剤の凝集力が過度に低下して、皮膚に糊残りが生じたり、必要な粘着力が得られないおそれがある。
【００５０】
粘着剤層形成用組成物は、非架橋性ポリマーをさらに含有していてもよい。
非架橋性ポリマーは、架橋可能な官能基を有しないポリマーである。架橋可能な官能基を有しないポリマーとしては、架橋可能な官能基を有しない（メタ）アクリル系ポリマー、架橋可能な官能基を有しないエポキシ系ポリマー、架橋可能な官能基を有しないウレタン系ポリマー等が挙げられる。これらの中でも、架橋可能な官能基を有しない（メタ）アクリル系ポリマーが好ましい。
【００５１】
非架橋性（メタ）アクリル系ポリマーとしては、（メタ）アクリル酸アルキルエステルの単独重合体、またはビニルモノマーと（メタ）アクリル酸アルキルエステルとの共重合体が好ましく、ビニルモノマーと（メタ）アクリル酸アルキルエステルとの共重合体がより好ましく、ラクタム環を有するビニルモノマーと（メタ）アクリル酸アルキルエステルとの共重合体がさらに好ましい。
【００５２】
（メタ）アクリル酸アルキルエステルとしては、架橋性ポリマーの合成に用いるモノマーとして例示した（メタ）アクリル酸アルキルエステルと同様のものが挙げられる。ラクタム環を有するビニルモノマーとしては、オリゴマーの製造に用いるモノマーとして例示したラクタム環を有するビニルモノマーと同様のものが挙げられる。
【００５３】
非架橋性ポリマーの数平均分子量（Ｍｎ）は、特に限定されないが、通常、３００，０００〜１，５００，０００、好ましくは３５０，０００〜１，２００，０００、より好ましくは４００，０００〜１，０００，０００である。
【００５４】
非架橋性ポリマーの数平均分子量（Ｍｎ）が３００，０００未満では、得られる粘着剤の凝集力が不十分となり、糊残りが生じる場合がある。一方、数平均分子量（Ｍｎ）が１，５００，０００を超えると、高粘度となるため他の成分との均一な混合が困難となり、安定した物性の粘着剤が得られなくなるおそれがある。
【００５５】
非架橋性ポリマーを用いる場合、その配合量は、前記架橋性ポリマー１００質量部に対して、５０〜４００質量部であるのが好ましく、１００〜３００質量部であるのがより好ましい。
【００５６】
粘着剤層形成用組成物は、さらに、本発明の効果を逸脱しない範囲で、その他の成分を含有していてもよい。
その他の成分としては、薬剤、酸化防止剤、粘度調整剤、紫外線吸収剤、隠蔽剤、可塑剤、ワックス、着色剤、無機フィラー、有機フィラー、増量剤、カップリング剤等の各種添加剤が挙げられる。
【００５７】
粘着剤層形成用組成物は、上記した架橋性ポリマー、架橋剤、並びに、所望により、液状成分、オリゴマー、非架橋性ポリマー、その他の成分及び有機溶媒を、常法に従って適宜混合して調製することができる。
【００５８】
ここで用いる有機溶媒としては、ベンゼン、トルエンなどの芳香族炭化水素系溶媒；酢酸エチル、酢酸ブチルなどのエステル系溶媒；アセトン、メチルエチルケトン、メチルイソブチルケトンなどのケトン系溶媒；ｎ−ペンタン、ｎ−ヘキサン、ｎ−ヘプタンなどの脂肪族炭化水素系溶媒；シクロペンタン、シクロヘキサンなどの脂環式炭化水素系溶媒；及びこれらの溶媒の２種以上からなる混合溶媒；等が挙げられる。
【００５９】
有機溶媒の使用量は、特に限定されないが、粘着剤層形成用組成物全体に対して、通常５〜８０質量％、好ましくは１０〜７０質量％、より好ましくは２０〜６０質量％である。
【００６０】
粘着剤層は、以上のようにして得られる粘着剤層形成用組成物から形成される。例えば、粘着剤層形成用組成物を、必要に応じて、トルエン、酢酸エチル、メチルエチルケトン、アセトン等の有機溶剤に溶解し、常法により支持体に塗布した後、乾燥させることにより、支持体上に均一に粘着剤層を形成することができる。
【００６１】
粘着剤層形成用組成物の塗布は、既存の塗工装置を用いて行うことができる。塗工装置としては、グラビアコーター、マイヤーバーコーター、コンマコーター、ロールコーター、ナイフコーター、ダイコーター、スクリーンコーター等が挙げられる。
【００６２】
得られる粘着剤層の厚みは、効果的に角質層を剥離する観点から、５〜３００μｍであるのが好ましく、１０〜２００μｍであるのがより好ましい。
【００６３】
本発明の角質層剥離用粘着体には、上記のようにして形成された粘着剤層上に、剥離層が形成されていてもよい。剥離層が形成された角質層剥離用粘着体によれば、保管・運搬中、角質剥離を行う直前まで、剥離層により粘着剤層を有効に保護することができる。
【００６４】
剥離層の材料としては、上質紙、グラシン紙、コート紙、ポリエチレンラミネート紙、ポリプロピレンラミネート紙等の紙類；ポリエチレンテレフタレート等のポリエステル系フィルム、ポリエチレン、ポリプロピレン等のポリオレフィン系フィルム等の合成樹脂フィルム；等を使用することができる。
【００６５】
また、上記剥離層の材料である紙類、樹脂フィルムは、所望により、剥離層の片面または両面に、シリコーン樹脂等により剥離処理が施されたものであってもよい。
【００６６】
上記剥離層付き角質層剥離用粘着体を製造する方法としては、ｉ）前記のように支持体上に粘着剤層形成用組成物を塗布、乾燥して粘着剤層を形成し、形成された粘着剤層上に剥離層をラミネートする方法、ｉｉ）剥離層上に、ｉ）と同様にして、粘着剤層形成用組成物を塗布、乾燥して粘着剤層を形成し、形成された粘着剤層上に支持体をラミネートする方法等が挙げられる。
【００６７】
本発明の角質層剥離用粘着体は、その粘着剤層が、ＪＩＳ−Ｚ０２３７に準拠して、引き剥がし速度０．１ｍｍ／秒で測定されたプローブタック値Ｐ１と、引き剥がし速度１０ｍｍ／秒で測定されたプローブタック値Ｐ２との比Ｐ２／Ｐ１は、１．８以上のものであるのが好ましい。
粘着剤層のＰ２／Ｐ１の値を１．８以上のものとすることにより、角質層をムラなく剥離可能な角質層剥離用粘着体を得ることができる。
【００６８】
粘着体のプローブタック値は、垂直に引き剥がすのに要する力の大きさを示すものである。本発明の角質層剥離用粘着体においては、引き剥がし速度が遅い場合のプローブタック値Ｐ１に対し、引き剥がし速度が速い場合のプローブタック値Ｐ２を、１．８以上と大きくすることにより、皮膚に対して高い初期接着力を有すると同時に、短時間の貼付で、効果的に角質層を除去することができる。
【００６９】
角質層剥離用粘着体の前記Ｐ２／Ｐ１の値を１．８以上とするには、粘着剤層形成用組成物に用いる架橋性ポリマーや架橋剤等の、種類、分子量、Ｔｇ、配合量等を、半経験的に適宜定めればよい。例えば、粘着剤層形成用組成物にオリゴマーを用いる場合には、ビニルピロリドン等の親水性モノマーの使用量を増やすことにより、前記Ｐ２／Ｐ１の値を容易に１．８以上とすることができる。但し、増やし過ぎると、用いる架橋性ポリマーと混ざりにくくなる場合がある。
【００７０】
角質層剥離用粘着体の大きさ（面積）、形は特に限定されず、患部の場所、状態等に合わせて適宜決定すればよい。また、長尺の角質層剥離用粘着体を製造し、このものを適宜切断して用いてもよい。
使用する際の角質層剥離用粘着体の大きさ(面積)は、使い易さの観点から、通常１ｃｍ２〜１００ｃｍ２である。
角質層剥離用粘着体の形としては、円状、楕円状、矩形等が挙げられる。
【００７１】
本発明の角質層剥離用粘着体は、乾皮症やアトピー性皮膚炎等の皮膚疾患の患部に貼付・剥離して用いるものである。
皮膚疾患としては、乾皮症、アトピー性皮膚炎、接触性皮膚炎、痒疹、乾癬、皮脂欠乏性湿疹等が挙げられる。本発明においては、より優れた効果が得られることから、乾皮症、アトピー性皮膚炎が特に好ましい。
【００７２】
乾皮症は、皮脂および汗の分泌が低下し、皮膚が乾燥して光沢を失い、ウロコのような浅い亀裂を生じ、痒みを伴うこともある皮膚疾患である。
アトピー性皮膚炎は、患者の多くがアトピー素因を持つとされる、増悪、寛解を繰り返す、痒みを伴う湿疹を主病変とする皮膚疾患である。
【００７３】
本発明の角質層剥離用粘着体は、上記のような皮膚疾患の患部に貼付し、所定時間経過後に剥がす（貼付・剥離する）ことにより、皮膚を傷めることなく、痛みを伴うこともなく、安全かつ簡便に、貼付部分のみの角質層を剥離し、皮膚表面の状態を整えることができる。ここで、「整える」とは、最表面の、剥離しかけた角質層を剥離除去することで、角質層を一様に滑らかな状態にすることをいう。
【００７４】
患部の角質層を剥離除去すると、角質層の裏に潜む雑菌、その排泄物等も一緒に除去することができるため、痒みや皮膚疾患の悪化を防止することができる。
また、角質層を剥離除去すると、皮膚代謝、皮膚バリアの再生が活発化するため、皮膚疾患の改善も期待できる。
【００７５】
角質層剥離用粘着体を貼付した後剥離するまでの手順を、以下に詳細に説明する。
まず、角質剥離用粘着体の粘着剤層を、適用部位に貼り付け、角質剥離用粘着体を５秒〜１０秒程度圧着保持する。その後、角質剥離用粘着体を剥離するまでの時間は、適用部位の状態、貼付場所、粘着体の種類等にもよるが、通常数秒から数十分、好ましくは１〜３０分である。所定時間圧着保持後に、適度に時間をおいて角質剥離用粘着体を剥離することにより、十分に粘着剤を皮膚表面に密着させることができ、効率的でムラのない角質剥離を実施することができる。
【００７６】
角質層剥離用粘着体を貼付・剥離する操作は、一回のみでも、複数回繰り返してもよい。通常は、剥離しかけている角質層を目視で完全に剥離除去できるまで、複数回繰り返すのが好ましい。複数回繰り返す際には、その都度新しい角質層剥離用粘着体を用いるのが好ましい。
【００７７】
本発明の角質層剥離用粘着体は、保湿剤または治療薬を塗布する前に患部に貼付して用いるのが好ましい。すなわち、本発明の角質層剥離用粘着体を用いて剥離しかけた角質層を剥離除去した後に、保湿剤または治療薬を塗布することで、より優れた治療効果を得ることができる。
【００７８】
角質層を剥離除去しないまま保湿剤や当該皮膚疾患の治療薬等を塗布すると、角質層の裏に潜む雑菌等が繁殖し、かえって症状が悪化する場合があるが、上記のように、角質層剥離用粘着体によって角質層と共に雑菌等を剥離除去し、皮膚表面（患部）を整えた後に前記治療薬等を塗布すると、前記治療薬等が患部に行き渡り優れた治療効果を得ることができる。
【実施例】
【００７９】
以下、本発明を、実施例及び比較例によりさらに詳細に説明する。本発明は、これらの実施例によって何ら制限されない。
【００８０】
（実施例１）
下記に示す架橋性ポリマー、架橋剤、液状成分、オリゴマー、非架橋性ポリマーを混合し、粘着剤層形成用組成物Ａを調製した。
【００８１】
・架橋性ポリマー：アクリル酸２−エチルヘキシル（以下、「２ＥＨＡ」という。）とアクリル酸（以下、「ＡＡ」という。）との共重合体（２ＥＨＡ：ＡＡ＝８２：１８（モル比）、Ｍｎ＝８５０，０００、固形分：３５質量％、溶媒：酢酸エチル）６４．３質量部
・架橋剤：イソシアネート系架橋剤（商品名：コロネートＨＬ、固形分：７５質量％、日本ポリウレタン工業社製）０．４５質量部
・液状成分：日本薬局方濃グリセリン（鹿島ケミカル社製、分子量＝９２．０９）４５．０質量部
・オリゴマー：２ＥＨＡとＮ−ビニル−２−ピロリドン（以下、「ＮＶＰ」という。）との共重合体（２ＥＨＡ：ＮＶＰ＝８８：１２（モル比）、Ｍｎ＝６，０００、固形分：９０質量％、溶媒：酢酸エチル）７５．０質量部
・非架橋性ポリマー：２ＥＨＡとＮＶＰとの共重合体（２ＥＨＡ：ＮＶＰ＝８８：１２（モル比）、Ｍｎ＝８５０，０００、固形分：４５質量％、溶媒：酢酸エチル）１００．０質量部
【００８２】
この粘着剤層形成用組成物Ａを、支持体（ＳＰ−ＰＥＴ７５１０３１、リンテック社製）上に、乾燥後（１００℃、３分）の塗布量が３５ｇ／ｍ２になるように塗布し、粘着剤層を形成した。
さらに、形成された粘着剤層上に、厚さ１００μｍのポリエチレンフィルムをラミネートし、剥離フィルム付き角質層剥離用粘着体（シート）Ａを作製した。
【００８３】
実施例１で得られた角質層剥離用粘着体（シート）Ａを用いて、次に示す試験１を行った。試験結果を、下記第１表に示す。
なお、試験は剥離フィルムを剥離してから行った。
【００８４】
（試験１）
乾皮症を患う５名のパネラーの患部（角質層の肥厚化及び剥がれがあり、痒みを感じる部分）に、角質層剥離用粘着体（シート）Ａを貼付し、５分後にすばやく剥離した。そしてこの操作を、前記患部の角質層の剥がれが完全になくなるまで同じ箇所で繰り返した。この際、角質層剥離用粘着体（シート）Ａはその都度新しいものを使用した。
【００８５】
角質層の剥がれがなくなった後、それまで行ってきた通常のケア（ステロイド剤等の薬剤や保湿剤の塗布）を行った。そして４日後に角質層の剥がれの有無、痒みの程度について評価した。
なお５名のパネラーは、上記試験１を行う前に、通常のステロイド剤などの薬剤や保湿剤での治療を２週間以上続けても、痒みや角質層の肥厚化・剥がれが改善していなかった。
【００８６】
角質層の剥がれは、治療部位の皮膚表面状態をビデオルーペ（スカラ株式会社製  ＶＬ−７  ＥＸＩＩ）で観察した。角質層の剥がれがみられる場合を×、角質層の剥がれがみられない場合を○、と評価した。
【００８７】
痒みの評価は、前記角質剥離前と痒みの程度が変わらない場合を×、角質剥離前より痒みの程度が弱くなった場合を○、痒みがなくなった場合を◎と評価した。
【００８８】
【表１】
2010042165.tif 000002
【００８９】
実施例１の角質層剥離用粘着体により角質剥離を行った後に通常の治療を行うと、皮膚の状態が改善され、痒みが減少する効果が現れることがわかった。
【００９０】
図１〜図３に、パネラー１（５５歳  男性）の患部（左肩  首付け根付近）の写真を示す（別途、物件提出書にてカラー図面（図１〜図３）を添付する。）。図１は、角質層剥離用粘着体（シート）Ａによる角質層剥離を行う直前の写真であり、図２は、角質層剥離用粘着体（シート）Ａによる角質層剥離を行った直後の写真であり、図３は、角質層剥離用粘着体（シート）Ａによる角質層剥離を行った４日後の写真である。
図１〜図３の写真から、角質層剥離用粘着体（シート）Ａで角質層を剥離した後に、症状が飛躍的に改善していることがわかる。
【図面の簡単な説明】
【００９１】
【図１】角質層剥離用粘着体（シート）Ａによる角質層剥離を行う直前の、パネラー１の患部の写真である。
【図２】角質層剥離用粘着体（シート）Ａによる角質層剥離を行った直後の、パネラー１の患部の写真である。
【図３】角質層剥離用粘着体（シート）Ａによる角質層剥離を行った４日後の、パネラー１の患部の写真である。
【図１】
2010042165.tif 000003
【図２】
2010042165.tif 000004
【図３】
2010042165.tif 000005